СПОСОБ ПОЛУЧЕНИЯ СЫРЬЕВОЙ СМЕСИ ДЛЯ ДЕКОРАТИВНОЙ СТРОИТЕЛЬНОЙ КЕРАМИКИ
METHOD OF PRODUCING A CRUDE MIXTURE FOR DECORATIVE CONSTRUCTION CERAMICS

Изобретение относится к производству строительных материалов и может быть использовано в технологии производства изделий строительной керамики, в частности декоративного керамического кирпича.
Известен способ изготовления керамических изделий (RU №2500647, МПК С04В 33/132, опубл. 10.12.2013), включающий сушку шламистой части отходов обогащения железных руд, сушку и помол глины и стеклобоя, последующее их смешение, грануляцию отходов обогащения железных руд с частью (5-10 мас. %) измельченной глины, опудривание полученных гранул смесью оставшейся глины и стеклобоя, полусухое прессование и обжиг изделий, на основе следующего состава, масс, %:
глина
10-20;
отходы обогащения железных руд
70-85;
стеклобой
5-10.
Недостатком указанного способа является недостаточная архитектурная выразительность строительной керамики за счет использования тонкомолотого стеклобоя, снижающего воздействие красящих оксидов железа в составе шихты.
Наиболее близким к предлагаемому изобретению является способ получения сырьевой смеси для декоративной стеновой керамики (RU №2641533, МПК С04В 33/132, опубл. 18.01.2018), содержащей шламистую часть отходов обогащения железных руд, глинистое сырье и ванадиевый шлак, включающий сушку компонентов, измельчение глинистого сырья и ванадиевого шлака и их последующее смешение, грануляцию, полусухое прессование и обжиг изделий. Шламистая часть отходов обогащения железных руд увлажняется до формовочной влажности (11-13%) и гранулируется в турболопастном смесителе-грануляторе до получения гранул, которые опудриваются смесью глинистого сырья и ванадиевого шлака при следующем соотношении компонентов, масс, %:
шламистая часть отходов обогащения железных руд
80-88;
глинистое сырье
10-15;
ванадиевый шлак
2-10.
Недостатками указанного способа являются применение многокомпонентной шихты и дополнительное перемешивание глинистого сырья и ванадиевого шлака, ведущие к удорожанию, усложнению технологического процесса и получению декоративной керамики, имеющей неравномерную окраску темных тонов с пятнами красного и черного цвета в зависимости от процентного содержания добавки ванадиевого шлака.
Техническая проблема, решаемая предлагаемым изобретением, заключается в уменьшении количества сырьевых компонентов и упрощении способа, а также получение выраженной декоративной окраски керамических изделий красно-коричневых тонов.
-1
Решение существующей технической проблемы состоит в том, что в известном способе получения сырьевой смеси для декоративной строительной керамики, содержащей глинистое сырье, включающем сушку компонентов, измельчение и их последующее смешение, увлажнение и гранулирование сырья в турболопастном смесителе-грануляторе до получения гранулированного пресс-порошка, его полусухое прессование, сушку и обжиг изделий, согласно изобретению, увлажнение и гранулирование глинистого сырья осуществляют в течение 2-3 мин при частоте вращения лопастей смесителя-гранулятора 15-18 с, после чего, вводят тонкомолотые отходы добычи марганцевых руд при следующем соотношении компонентов, масс, %:
глинистое сырье
90-98;
отходы добычи марганцевых руд
2-10.
Техническим результатом изобретения является упрощение способа за счет снижения количества сырьевых компонентов и получение декоративных строительных керамических изделий путем замены красящей добавки - ванадиевого шлака на отходы добычи марганцевых руд, дающей выраженную декоративную окраску керамических изделий красно-коричневых тонов.
Технический результат достигается тем, что сырьевая смесь для изготовления декоративных керамических изделий содержит в качестве компонентов природное глинистое сырье и отходы добычи марганцевых руд в следующем соотношении, масс, %:
глинистое сырье
90-98;
отходы добычи марганцевых руд
2-10.
2
2
3
2
3
2
Используемые в предлагаемом способе отходы добычи марганцевых руд, образующиеся в результате разработки марганцевых месторождений и производства марганцевого концентрата, необходимого для производства ферросиликомарганца, имеют следующий химический состав, масс, %: SiO - 30,3-33,6; АlO - 10,6-11,9; FeO - 12,5-12,9; MnO - 24,5-29,2; MgO+CaO - 2,2-2,3; RO - 0,59-0,65; ппп - 11,7-12,4. Помол отходов добычи марганцевых руд проводится до размера 10-50 мкм.
Отходы добычи марганцевых руд содержат в своем составе красящий четырехвалентный оксид марганца, который при использовании грануляции в технологии производства керамики позволяет сконцентрировать красящий эффект на поверхности гранул и обеспечивает выраженную декоративную окраску керамических изделий при небольшом количестве марганцевых отходов в составе шихты.
2
2
3
2
4
2
4
2+
3+
2+
3+
Четырехвалентный оксид марганца MnO за счет его концентрации на поверхности глиняных гранул и взаимодействия с оксидом железа, содержащимся в глинистом сырье, в процессе обжига приводит к образованию кристаллов синтезированного биксбиита (Mn, Fe)O, которые в совокупности со шпинелями якобсита MnFeO и гаусманита MnMnO формируют выраженную окраску черепка от коричневого цвета различных оттенков, от шоколадного до темно-коричневого, в зависимости от содержания красящей добавки отходов добычи марганцевых руд.
2
3
Используемое природное глинистое сырье серо-желтого цвета относится к сырью монтмориллонит-гидрослюдистого типа с низким содержанием крупнозернистых включений, кислой группы (АlO<14%) с высоким содержанием свободного кварца.
Техническим результатом опудривания гранул из глинистого сырья отходами добычи марганцевых руд является формирование после обжига пространственно-организованной системы из спеченных ядер и красно-коричневой оболочки с получением декоративной строительной керамики матричной структуры, обеспечивающей ярко-выраженную окраску изделий красно-коричневых тонов.
Пример.
Изделия изготавливают по следующей технологии. Природное глинистое сырье и отходы добычи марганцевых руд сушат и измельчают до полного прохождения через сито 0,63 мм.
-1
-1
Шихту для декоративной строительной керамики готовят по следующей технологии. Измельченное глинистое сырье агрегируется в турболопастном смесителе-грануляторе при одновременном увлажнении до влажности 9-11% (угол наклона чаши 45°, частота вращения чаши 0,33 с, частота вращения лопастей 15-18 с, время грануляции 2-3 мин). Подачу воды осуществляют разбрызгиванием на лопасти мешалки. После завершения процесса грануляции в чашу гранулятора вводятся тонкомолотые отходы добычи марганцевых руд. В результате опудривания гранул из глины отходами добычи марганцевых руд формируется красящий слой по их поверхности. Фактическая влажность опудренных гранулированных пресс-порошков составляет 8-10%.
Прессование кирпича-сырца из опудренных гранулированных пресс-порошков осуществляют на прессе при удельном давлении прессования 15-20 МПа. Сушка изделий происходит в течение 10-14 часов при максимальной температуре 105-110°С, обжиг осуществляется при температуре 950-1000°С с изотермической выдержкой в течение 2-3 часов.
Процентное содержание компонентов и цветовая палитра (по аддитивной цветовой модели RGB) получаемых керамических изделий представлена в таблицах 1 и 2 соответственно.
Керамические изделия, получаемые по известному способу, имеют неравномерную окраску темных тонов с пятнами красного и черного цвета в зависимости от процентного содержания добавки ванадиевого шлака, а изделия по предлагаемому способу имеют равномерную окраску коричневого цвета различных оттенков, от шоколадного до темно-коричневого, в зависимости от содержания красящей добавки отходов добычи марганцевых руд.